(57)【要約】【課題】所望の減衰効果を有しつつも設計の自由度を高めることができる、樹脂製歯車を提供する。【解決手段】樹脂製歯車１は、環状の金属製ブッシュ３と、金属製ブッシュの周囲に設けられ、外周部に歯形７ｂが形成された環状の樹脂部材７と、金属製ブッシュと樹脂部材との間に設けられた環状の弾性部材５と、を備える。弾性部材は、径方向に同心円状に積層された複数の層（第一層５ａ、第二層５ｂ、及び第三層５ｃ）から構成されており、複数の層において少なくとも隣接する層同士は、硬度又は弾性率が互いに異なっている。【選択図】図１
2019132300.tif 000002
【特許請求の範囲】
【請求項１】
環状の金属製ブッシュと、
前記金属製ブッシュの周囲に設けられ、外周部に歯形が形成された環状の樹脂部材と、
前記金属製ブッシュと前記樹脂部材との間に設けられた環状の弾性部材と、を備え、
前記弾性部材は、径方向に同心円状に積層された複数の層から構成されており、
前記複数の層において少なくとも隣接する層同士は、硬度又は弾性率が互いに異なっている、樹脂製歯車。
【請求項２】
前記複数の層における最外層は、最内層に比べて前記硬度が低い、請求項１記載の樹脂製歯車。
【請求項３】
前記複数の層における最外層は、最内層に比べて前記弾性率が低い、請求項１又は２記載の樹脂製歯車。
【請求項４】
前記複数の層は、最内層から最外層に向けて段階的に前記硬度が低くなる、請求項１〜３の何れか一項記載の樹脂製歯車。
【請求項５】
前記複数の層は、最内層から最外層に向けて段階的に前記弾性率が低くなる、請求項１〜４の何れか一項記載の樹脂製歯車。
【請求項６】
前記複数の層において少なくとも隣接する層同士は、互いに異なる材料によって形成されている、請求項１〜５の何れか一項記載の樹脂製歯車。
【発明の詳細な説明】
【技術分野】
【０００１】
本発明は、樹脂製歯車に関する。
【背景技術】
【０００２】
樹脂製歯車は、軽量で且つ静粛性に優れており、例えば車両用又は産業用の歯車として広く用いられている。樹脂製歯車としては、環状の金属製ブッシュと、金属製ブッシュの周囲に設けられ外周部に歯形が形成された環状の樹脂部材と、金属製ブッシュと樹脂部材との間に設けられた弾性部材と、を備えた樹脂製歯車が知られている（例えば、特許文献１参照）。上述したような樹脂製歯車では、他の歯車との噛み合いで衝撃が生じた場合、当該衝撃を弾性部材の弾性変形によって吸収する減衰効果を有している。
【先行技術文献】
【特許文献】
【０００３】
【特許文献１】特開２０１７−１５１０００号公報
【発明の概要】
【発明が解決しようとする課題】
【０００４】
上述した樹脂製歯車は、使用される製品によって他の歯車との噛み合いによって生じる衝撃力が異なる。したがって、その衝撃力に応じた適正な減衰効果を発揮できるように、樹脂歯車を形成したいという要望がある。また、同時に、所望の減衰効果を発揮できるだけでなく、所望の製造コスト、所望の樹脂製歯車のサイズ等で製造できるように、樹脂製歯車を設計する際の自由度を高めたいという要望がある。
【０００５】
そこで、本発明は、所望の減衰効果を有しつつも設計の自由度を高めることができる、樹脂製歯車を提供することを目的とする。
【課題を解決するための手段】
【０００６】
本発明の樹脂製歯車は、環状の金属製ブッシュと、金属製ブッシュの周囲に設けられ、外周部に歯形が形成された環状の樹脂部材と、金属製ブッシュと樹脂部材との間に設けられた環状の弾性部材と、を備え、弾性部材は、径方向に同心円状に積層された複数の層から構成されており、複数の層において少なくとも隣接する層同士は、硬度又は弾性率が互いに異なっている。
【０００７】
この構成の樹脂製歯車は、複数の層において少なくとも隣接する層同士は、硬度又は弾性率が互いに異なっている。これにより、単層により形成される弾性部材に比べて、衝撃力に応じた適正な減衰効果を発揮できるような調整がし易くなる。また、同時に、所定の減衰効果を発揮できるように維持しつつ、所望の製造コスト又は所望の樹脂製歯車のサイズ等で製造できるように調整がし易くなる。これらの結果、樹脂製歯車を設計する際の自由度を高めることが可能になる。
【０００８】
本発明の樹脂製歯車では、複数の層における最外層は、最内層に比べて硬度が低くてもよい。金属製ブッシュに接続される軸部から動力が伝達されるような樹脂製歯車では、内径側にかかる応力と外径側にかかる応力との間に差がある。具体的には、内径側から外径側になるにつれて応力が低くなる。このため、大きな応力が発生する最内層に、相対的に硬度が高いゴムを置くことでギヤ強度を向上させることができる。
【０００９】
この構成の樹脂製歯車は、複数の層における最外層は、最内層に比べて弾性率が低くてもよい。金属製ブッシュに接続される軸部から動力が伝達されるような樹脂製歯車では、内径側にかかる応力と外径側にかかる応力との間に差がある。具体的には、内径側から外径側になるにつれて応力が低くなる。このため、大きな応力が発生する最内層に、相対的に弾性率が高いゴムを置くことでギヤ強度を向上させることができる。
【００１０】
本発明の樹脂製歯車では、複数の層は、最内層から最外層に向けて段階的に硬度が低くなってもよい。この構成の樹脂製歯車では、より効果的にギヤ強度を向上させることができる。更に、この構成の樹脂歯車では、耐久性を向上させることができ、ねじり方向の変位量を調整でき、振動を抑制できたりする。
【００１１】
本発明の樹脂製歯車では、複数の層は、最内層から最外層に向けて段階的に弾性率が低くなってもよい。この構成の樹脂製歯車では、より効果的にギヤ強度を向上させることができる。更に、この構成の樹脂歯車では、耐久性を向上させることができ、ねじり方向の変位量を調整でき、振動を抑制できたりする。
【００１２】
この構成の樹脂製歯車は、複数の層において少なくとも隣接する層同士は、互いに異なる材料によって形成されていてもよい。この構成の樹脂製歯車は、隣接する層同士を容易に互いに異なる硬度又は弾性率にすることができる。
【発明の効果】
【００１３】
本発明によれば、所望の減衰効果を有しつつも設計の自由度を高めることができる。
【図面の簡単な説明】
【００１４】
【図１】図１は、一実施形態に係る樹脂製歯車の平面図である。
【図２】図２は、図１におけるＩＩ−ＩＩ線に沿った断面構成を示す図である。
【図３】図３（ａ）〜（ｄ）は、一実施形態に係る樹脂製歯車の製造方法を説明する説明図である。
【図４】図４は、変形例に係る樹脂製歯車の平面図である。
【図５】図５は、図４におけるＶ−Ｖ線に沿った断面構成を示す図である。
【発明を実施するための形態】
【００１５】
以下、添付図面を参照して、本発明の好適な実施形態について詳細に説明する。なお、図面の説明において同一又は相当要素には同一符号を付し、重複する説明は省略する。
【００１６】
一実施形態に係る樹脂製歯車１は、いわゆる高強度樹脂ギヤであって、車両用又は産業用の歯車として用いられる。例えば樹脂製歯車１は、エンジン内のバランスシャフトギヤ及びカムシャフトギヤ等に使用できる。図１及び図２に示されるように、樹脂製歯車１は、金属製ブッシュ３と、弾性部材５と、樹脂部材７と、接着層９と、接着層１１と、接着層１３と、を備えている。本実施形態に係る樹脂製歯車１は、平歯車である。なお、図１では、接着層９，１１，１３の図示を省略している。
【００１７】
金属製ブッシュ３は、回転軸（図示省略）に取り付けられる部材である。金属製ブッシュ３は、円環状である。金属製ブッシュ３は、金属材料により形成されており、例えば、機械構造用炭素鋼Ｓ４５Ｃ等の炭素鋼、焼結金属、アルミニウム等で形成されている。金属製ブッシュ３には、貫通孔３ｈが設けられている。貫通孔３ｈは、金属製ブッシュ３の一方の側面３ａと他方の側面３ｂとを貫通している。貫通孔３ｈには、回転軸が挿入される。金属製ブッシュ３は、内周面４ａと、外周面４ｂと、を有している。内周面４ａは、貫通孔３ｈを画成している。外周面４ｂは、弾性部材５と対向する面である。
【００１８】
弾性部材５は、樹脂製歯車１が他の歯車と噛み合いにより発生する衝撃を減衰する部材である。具体的には、後段にて詳述する駆動中の樹脂部材７の歯形７ｂが相手歯車との噛み合うことによって樹脂部材７に過剰の衝突エネルギが加わると、樹脂部材７と金属製ブッシュ３との間に配置された弾性部材５が変形（圧縮変形又は引張変形）して上記エネルギを吸収する。弾性部材５は、円環状である。弾性部材５は、金属製ブッシュ３の周囲に設けられている。弾性部材５は、金属製ブッシュ３と樹脂部材７との間に設けられている。
【００１９】
弾性部材５は、径方向Ｒに同心円状に積層された第一層５ａ及び第二層５ｂから構成されている。弾性部材５は、径方向Ｒにおいて金属製ブッシュ３との界面に設けられる第一層５ａと、径方向Ｒにおいて第一層５ａの外側に設けられる第二層５ｂと、を有している。第二層５ｂは、フッ素ゴムから形成されている。第一層５ａは、フッ素ゴムよりも硬度が低いニトリルゴムから形成されている。なお、ここで言う硬度は、ショアＡ硬度をいう。第一層５ａの硬度の例は、２０〜９０である。第二層５ｂの硬度の例は、２０〜９０である。第一層５ａの硬度に対する第二層５ｂの硬度の比は、例えば、３：４である。なお、ここでは、同心円状に積層される例を挙げたが、同心円状以外の積層状態であってもよい。
【００２０】
弾性部材５の径方向Ｒのサイズ（層厚）Ｔ１の例は、０．２ｍｍ〜８．０ｍｍである。第一層５ａの層厚は、第二層５ｂの層厚と同じである。第一層５ａの層厚Ｔ１１の例は、０．１ｍｍ〜４．０ｍｍであり、第二層５ｂの層厚Ｔ１２の例は、０．１ｍｍ〜４．０ｍｍである。
【００２１】
樹脂部材７は、他の歯車と噛み合う部材である。樹脂部材７は、環状である。樹脂部材７は、樹脂で形成されている。樹脂部材７は、弾性部材５の周囲に設けられている。ここでの樹脂部材７は、弾性部材５の外周面に接するように設けられている。樹脂部材７の外周部には、歯形７ｂが形成されている。歯形７ｂは、樹脂部材７の周方向において、所定の間隔をあけて複数形成されている。なお、弾性部材５の周囲に設けられることには、弾性部材５の周りに直接接するように設けられることだけでなく、弾性部材５の周りに他の部材（金属製のリング部材等）を介して設けられることを含む。
【００２２】
続いて、樹脂製歯車１の製造方法について説明する。樹脂製歯車１の製造方法は、ブッシュ加工工程と、抄造素形体形成工程と、樹脂部材形成工程と、切削工程と、樹脂部材加工工程と、弾性部材形成工程と、歯切加工工程と、を含む。
【００２３】
［ブッシュ加工工程］
ブッシュ加工工程では、金属製ブッシュ３の外周面４ｂに加工を施す。具体的には、例えば、金属製ブッシュ３の外周面４ｂにリン酸塩被膜処理を施し、外周面４ｂにリン酸層を形成する。リン酸層は、例えば、リン酸亜鉛被膜（亜鉛を含む組成）であり得る。リン酸亜鉛被膜の主成分は、ホパイト（Ｚｎ３（ＰＯ４）２・４Ｈ２Ｏ）及びフォスフォフィライト（Ｚｎ２Ｆｅ（ＰＯ４）２・４Ｈ２Ｏ）である。リン酸亜鉛被膜は、リン酸イオン及び亜鉛イオンを主成分とする処理液を用いて処理され、亜鉛が析出することで形成される。リン酸亜鉛被膜の厚さは、例えば、２μｍ〜３μｍである。金属製ブッシュ３の外周面４ｂにリン酸層を形成することにより、外周面４ｂに凹凸が形成される。金属製ブッシュ３に加工を施した後、金属製ブッシュ３を洗浄する。金属製ブッシュ３の洗浄は、接着剤塗布工程の前に実施されればよい。
【００２４】
［抄造素形体形成工程］
抄造素形体形成工程では、抄造法によって、円環状の抄造素形体を形成する。抄造素形体は、短繊維のみを含むものであっても、短繊維及び樹脂を含むものであってもよい。
【００２５】
抄造法による抄造素形体の形成には、従来公知の方法を適用することができる。例えば、円環形状は、筒状金型を用いることにより形成することができる。また、抄造素形体は、例えば、金型の中央にブッシュを配置し、ブッシュの周囲に短繊維、分散媒及び任意の樹脂の分散液を注入し、金型から分散媒を排出した後に、筒状金型内に残った集合体を圧縮することにより形成することができる。
【００２６】
短繊維の融点、又は、短繊維の分解温度は、２５０℃以上であることが好ましい。このような短繊維を用いることで、成形時の成形温度又は加工温度、実使用時の雰囲気温度において、短繊維が熱劣化を起こすことなく、耐熱性に優れた繊維基材又は樹脂製歯車とすることができる。
【００２７】
短繊維としては、パラ系アラミド繊維、メタ系アラミド繊維、炭素繊維、ガラス繊維、ボロン繊維、セラミック繊維、超高強力ポリエチレン繊維、ポリケトン繊維、ポリパラフェニレンベンゾビスオキサゾール繊維、全芳香族ポリエステル繊維、ポリイミド繊維、及びポリビニルアルコール系繊維から選ばれた少なくとも１種以上の短繊維を使用することが好ましい。特に、パラ系アラミド繊維と、メタ系アラミド繊維との混合繊維を短繊維として用いた場合には、耐熱性、強度、樹脂成形後の加工性のバランスが優れている。
【００２８】
スラリとしては、有機溶媒、有機溶媒と水との混合物、又は、水等を用いることができる。スラリとしては、特に経済的で、環境への負荷が少ない、水を使用することが好ましい。有機溶媒を用いる場合には、安全面に充分注意し、メタノール、エタノール、アセトン、トルエン、ジエチルエーテル等の有機溶媒を使用することも可能である。
【００２９】
樹脂は、熱硬化性樹脂、熱可塑性樹脂のいずれであってもよいが、製造される樹脂製歯車の強度を向上させる観点から、熱硬化性樹脂であると好ましい。より具体的には、エポキシ樹脂、ポリアミノアミド樹脂、フェノール樹脂、不飽和ポリエステル樹脂、ポリイミド樹脂、ポリエーテルサルフォン樹脂、ポリエーテルエーテルケトン樹脂、ポリアミドイミド樹脂、ポリアミド樹脂、ポリエステル樹脂、ポリフェニレンサルファイド樹脂、ポリエチレン樹脂、ポリプロピレン樹脂等から選ばれた１以上の樹脂と、選択された樹脂の種類に応じた硬化剤とを組み合わせたものが使用できる。これらの中でも、樹脂硬化物の強度、耐熱性等の点からポリアミノアミド樹脂が好ましく、耐熱性、強度が優れる２，２’−（１，３フェニレン）ビス２−オキサゾリンとアミン硬化剤の混合物１００質量部に対し、触媒には硬化促進剤として、例えば、ｎ−オクチルブロマイドが５質量部以下からなる樹脂を使用することが好ましい。
【００３０】
なお、樹脂は、抄造素形体形成工程において短繊維と一緒に抄造されてもよく、短繊維のみを含む抄造素形体を形成した後に、樹脂部材形成工程において抄造素形体に含浸されてもよい。
【００３１】
［樹脂部材形成工程］
樹脂部材形成工程では、金型内に、上記抄造素形体を配置し、樹脂を硬化させて樹脂部材７を形成する。抄造素形体形成工程において樹脂を用いなかった場合には、金型内に樹脂を注入して抄造素形体に含浸させた後に、樹脂を硬化させる。
【００３２】
［切削工程］
切削工程では、金属製ブッシュ３及び樹脂部材７からなる成形品を切削して成形品の寸法を調整する。切削工程では、成形品を旋盤等の工作機械によって切削加工する。具体的には、切削工程では、成形品の外径部分及び内径部側面を削り、成形品を所定の寸法に加工する。
【００３３】
［樹脂部材加工工程］
樹脂部材加工工程では、樹脂部材７の内周面７ａに加工を施す。具体的には、例えば、樹脂部材７の内周面７ａにショットブラスト加工を施し、内周面７ａに凹凸を形成する。樹脂部材加工工程の後、樹脂部材７を洗浄する。樹脂部材７の洗浄は、接着剤塗布工程の前に実施されればよい。なお、当該樹脂部材加工工程は省略されてもよい。
【００３４】
［弾性部材形成工程］
弾性部材形成工程では、金属製ブッシュ３と樹脂部材７との間に第一層５ａ及び第二層５ｂからなる弾性部材５を形成する。図３（ａ）に示されるように、第一成形金型２０Ａに金属製ブッシュ３を配置し、金属製ブッシュ３の外周面４ｂに接着剤Ａ１を塗布する。接着剤Ａ１は、加硫接着剤であり、例えば、ケムロック  ６０７（ロード・ジャパンインク製）を用いることができる。
【００３５】
続いて、図３（ｂ）に示されるように、未加硫のゴム材料（ニトリルゴム）Ｇ１を第一押込部材２２Ａによって第一注入部２１Ａに押し込み、第一注入部２１Ａを介してゴム材料Ｇ１を注入する。これにより、金属製ブッシュ３の外側にゴム材料Ｇ１が充填される。そして、充填したゴム材料Ｇ１を加硫すると共に、加硫したゴム材料Ｇ１に熱及び圧力を加える。これにより、金属製ブッシュ３とゴム材料Ｇ１とが加硫接着され、金属製ブッシュ３の外側にニトリルゴムからなる第一層５ａが形成される。また、上記の加硫接着によって、金属製ブッシュ３と弾性部材５の第一層５ａとの間（界面）に接着層９が形成される。
【００３６】
続いて、図３（ｃ）に示されるように、第二成形金型２０Ｂに金属製ブッシュ３と弾性部材５の第一層５ａとが一体化された中間体と樹脂部材７とを配置し、第一層５ａの外周面５ａａに接着剤Ａ２を塗布し、樹脂部材７の内周面７ａに接着剤Ａ３を塗布する。接着剤Ａ２，Ａ３は、接着剤Ａ１と同様に、加硫接着剤であり、例えば、ケムロック  ６０７（ロード・ジャパンインク製）を用いることができる。
【００３７】
続いて、図３（ｄ）に示されるように、未加硫のゴム材料（フッ素ゴム）Ｇ２を第二押込部材２２Ｂによって第二注入部２１Ｂに押し込み、金属製ブッシュ３と弾性部材５の第一層５ａとの間に、第二注入部２１Ｂを介してゴム材料Ｇ２を注入する。これにより、金属製ブッシュ３と弾性部材５の第一層５ａとの間にゴム材料Ｇ２が充填される。そして、充填したゴム材料Ｇ２を加硫すると共に、加硫したゴム材料Ｇ２に熱及び圧力を加える。これにより、弾性部材５の第一層５ａとゴム材料Ｇ２とが加硫接着されると共に金属製ブッシュ３とゴム材料Ｇ１とが加硫接着され、弾性部材５の第一層５ａと樹脂部材７との間にフッ素ゴムから形成される第二層５ｂが形成される。以上の工程を経て、金属製ブッシュ３と樹脂部材７との間に第一層５ａ及び第二層５ｂからなる弾性部材５が形成される。また、上記の加硫接着によって、弾性部材５の第一層５ａと弾性部材５の第二層５ｂとの間に接着層１１が形成され、樹脂部材７と弾性部材５の第二層５ｂとの間に接着層１３が形成される。弾性部材５は、必要に応じて、バリの除去等を行う。
【００３８】
［歯切加工工程］
歯切加工工程では、樹脂部材７の歯切加工を行う。適用される歯切加工としては、ホブ盤又はシェービング盤による仕上げ加工が挙げられる。ホブ盤としては、例えば三菱重工業株式会社製のＧＥ１５Ａ（商品名）を用いることができる。なお、ホブ盤による切削量は、２００μｍ以上になる。シェービング盤としては、例えば三菱重工業株式会社製のＦＥ３０Ａ（商品名）を用いることができる。なお、シェービング加工による切削量は少なく、２０〜１５０μｍ程度になる。歯切加工工程により、樹脂部材７に歯形７ｂが形成される。
【００３９】
以上の工程により、樹脂製歯車１が製造される。
【００４０】
上記実施形態の樹脂製歯車１では、弾性部材５における第一層５ａと第二層５ｂとで、硬度が互いに異なっている。これにより、単層により形成される弾性部材５に比べて、衝撃力に応じた適正な減衰効果を発揮できるような調整がし易くなる。また、同時に、所定の減衰効果を発揮できるように維持しつつ、所望の製造コスト又は所望の樹脂製歯車のサイズ等で製造できるように調整がし易くなる。これらの結果、樹脂製歯車を設計する際の自由度を高めることが可能になる。
【００４１】
上記実施形態のように、金属製ブッシュ３に接続される軸部から動力が伝達されるような樹脂製歯車１では、内径側にかかる応力と外径側にかかる応力との間に差がある。具体的には、内径側から外径側になるにつれて応力が低くなる。このため、最外層である第二層５ｂの硬度を、最内層である第一層５ａの硬度に比べて低くすること、すなわち、大きな応力が発生する最内層（第一層５ａ）に、相対的に硬度が高いゴムを配置することでギヤ強度を向上させることができる。
【００４２】
上記実施形態において、第一層５ａとして金属との接着性能がよいゴム材料（例えば、ニトリルゴム）を用い、第二層５ｂとして樹脂との接着性能がよいゴム材料（例えば、シリコンゴム）を用いてもよい。この場合には、金属製ブッシュ３と弾性部材５との間（界面）と、弾性部材５と樹脂部材７との間（界面）における接着力を向上させることができるので強度が向上する。
【００４３】
また、上記実施形態において、回転軸としてのシャフトを介して伝熱される熱の影響を受けやすい金属製ブッシュ３の近くに位置する、第一層５ａとして高耐熱のゴム材料（例えば、フッ素ゴム）を用い、金属製ブッシュ３から相対的に遠くに位置する第二層５ｂとして、第一層５ａよりも耐熱性に劣る安価なゴム材料を配置してもよい。これにより、コストを抑制しつつ、弾性部材５の耐熱性を高めることができる。
【００４４】
以上、本発明の実施形態について説明してきたが、本発明は必ずしも上述した実施形態に限定されるものではなく、その要旨を逸脱しない範囲で様々な変更が可能である。
【００４５】
例えば、図４及び図５に示されるような樹脂製歯車１０１であってもよい。すなわち、樹脂製歯車１０１は、上記実施形態の樹脂製歯車１では、弾性部材５が、第一層５ａ、第二層５ｂ、及び第三層５ｃの三つの層から形成されている。弾性部材５は、金属製ブッシュ３の界面側から外側に向かって第一層５ａ、第二層５ｂ、及び第三層５ｃの順番で並んでいる。本実施形態では、第一層５ａ、第二層５ｂ、及び第三層５ｃのそれぞれの層厚Ｔ２１，Ｔ２２，Ｔ２３は同じである。なお、変形例１に係る樹脂製歯車１０１では、層厚Ｔ２１，Ｔ２２，Ｔ２３が全て同じである例を挙げて説明したが、これに限定されない。第一層５ａ、第二層５ｂ、及び第三層５ｃは、アクリルゴム、フッ素ゴム、ニトリルゴム、シリコンゴム、天然ゴム、ウレタンゴム等から適宜選択された材料によって形成することができる。
【００４６】
金属製ブッシュ３と弾性部材５の第一層５ａとの間には、加硫接着時に形成される接着層９が配置されている。弾性部材５の第一層５ａと弾性部材５の第二層５ｂとの間には、加硫接着時に形成される接着層１１が配置されている。弾性部材５の第二層５ｂと弾性部材５の第三層５ｃとの間には、加硫接着時に形成される接着層１３が配置されている。弾性部材５の第三層５ｃと樹脂部材７８との間には、加硫接着時に形成される接着層１５が配置されている。なお、図４では、接着層９，１１，１３，１５の図示を省略している。
【００４７】
変形例に係る樹脂製歯車１０１も、上記実施形態の樹脂製歯車１と同様の効果を得ることができる。
【００４８】
また、変形例に係る樹脂製歯車１０１において、三つ（複数）の層における最外層である第三層５ｃが、最内層である第一層５ａに比べて硬度が低くなるようにしてもよい。この場合、第一層５ａ、第二層５ｂ、及び第三層５ｃを形成する材料は、アクリルゴム、フッ素ゴム、ニトリルゴム、シリコンゴム、天然ゴム、ウレタンゴム等から適宜選択できる。更に、三つの層について最内層である第一層５ａから最外層である第三層５ｃに向けて段階的に硬度が低くなるようにしてもよい。なお、上記ゴムは、例えば、配合等を調整することによって以下のとおりに硬度（ショアＡ硬度）を調整可能である。すなわち、天然ゴムでは１０〜１００、ニトリルゴムでは２０〜１００、シリコンゴムでは３０〜９０、アクリルゴムでは４０〜９０、フッ素ゴムでは５０〜９０、ウレタンゴムでは１５〜１００の範囲に硬度を調整可能である。
【００４９】
上記変形例では、３つの層間で硬度が互いに異なる例を挙げて説明したが、これに限定されない。例えば、複数の層間において、少なくとも互いに隣接する層間において硬度が異なっておればよい。例えば、上記変形例では、第一層５ａと第三層５ｃとが同じ硬度であり、第二層５ｂのみが、第一層５ａ及び第三層５ｃよりも硬度が高くてもよい。
【００５０】
上記変形例として、第一層５ａとして金属との接着性能がよいゴム材料（例えば、ニトリルゴム）を用い、第二層５ｂとして強度が高いゴム材料（例えば、フッ素ゴム）を用い、第三層５ｃとして樹脂との接着性能がよいゴム材料（例えば、シリコンゴム）を用いてもよい。この場合には、金属製ブッシュ３と弾性部材５との間（界面）と、弾性部材５と樹脂部材７との間（界面）における接着力を向上させることができるので強度が向上する。
【００５１】
更なる上記変形例として、第一層５ａとして金属との接着性能がよいゴム材料（例えば、ニトリルゴム）を用い、第三層５ｃとして樹脂との接着性能がよいゴム材料（例えば、シリコンゴム）を用い、第二層５ｂとして第一層５ａ及び第三層５ｃとは種類の異なる安価なゴム材料（例えば、アクリルゴム）を用いてもよい。この場合には、コストを抑制しつつも、金属製ブッシュ３と弾性部材５との間（界面）と、弾性部材５と樹脂部材７との間（界面）における接着力を向上させることができるので強度が向上する。
【００５２】
上記実施形態又は変形例では、弾性部材５において、互いに硬度が異なる層を形成するにあたり、互いにゴムの材料を異ならせる例を挙げて説明したが、これに限定されない。例えば、同種のゴムを用いつつも、添加剤、カーボンブラック量等を調整することにより、弾性部材５において互いに硬度が異なる層を形成してもよい。
【００５３】
上記実施形態又は変形例では、複数の層間において硬度が互いに異なっている例を挙げて説明したが、硬度に代えて、弾性率又は強度が異なっていてもよい。複数の層間において弾性率又は強度を互いに異ならせるにあたり、各ゴム層に添加される添加剤、カーボンブラック量等を調整してもよい。
【００５４】
また、例えば、三つ（複数）の層における最外層である第三層５ｃが、最内層である第一層５ａに比べて弾性率が低くなるようにしてもよい。上述したとおり、金属製ブッシュ３に接続される軸部から動力が伝達されるような樹脂製歯車１では、内径側にかかる応力と外径側にかかる応力との間に差がある。具体的には、内径側から外径側になるにつれて応力が低くなる。このため、大きな応力が発生する最内層に弾性率が高いゴムを置くことで、ねじり方向における変位量をコントロールして、効果的にギヤ強度を向上させることができる。更に、三つの層について最内層である第一層５ａから最外層である第三層５ｃに向けて段階的に弾性率が低くなるようにしてもよい。この場合も、第一層５ａ、第二層５ｂ、及び第三層５ｃを形成する材料は、アクリルゴム、フッ素ゴム、ニトリルゴム、シリコンゴム、天然ゴム、ウレタンゴム等から適宜選択できる。これにより、衝撃力に応じた適正な弾性率のゴムを選定および組み合わせることができるので、適正な衝撃減衰効果を得ることができる。この構成の樹脂製歯車１では、より効果的にギヤ強度を向上させたり、耐久性を向上させたり、ねじり方向の変位量調整できたり、振動を抑制できたりする。
【００５５】
上記実施形態又は変形例では、最内層である第一層５ａに比べて硬度又は弾性率が低くなるような例を挙げて説明したが、最内層である第一層５ａに比べて硬度又は弾性率が高くしてもよい。この場合には、金属製ブッシュ３に接続される軸部から動力が伝達されるような樹脂製歯車１において、ねじり方向における変位量をコントロールして、軸部から振動が伝達されることを抑制することができる。
【００５６】
上記実施形態では、金属製ブッシュ３の外周面がフラットに形成されている例を挙げて説明したが、外周面から外側に向かって突出する複数の突出部を有していてもよい。この突出部が形成された金属製ブッシュを有する樹脂製歯車では、金属ブッシュと樹脂材料との結合力を強化させることができる。
【００５７】
上記実施形態又は変形例において、金属製ブッシュ３と弾性部材５とは一体成形される例を挙げて説明したが、金属製ブッシュ３と弾性部材５とは接着剤によって一体的に固着されてもよい。
【００５８】
上記実施形態又は変形例では、加硫接着剤が用いられる間接接着の例を挙げて説明したが、加硫接着剤が用いられない直接接着としてもよい。
【００５９】
上記実施形態では、樹脂製歯車１が平歯車である形態を一例に説明した。しかし、樹脂製歯車１は、はすば歯車等であってもよい。
【符号の説明】
【００６０】
１，１０１…樹脂製歯車、３…金属製ブッシュ、５…弾性部材、５ａ…第一層、５ｂ…第二層、５ｃ…第三層、７…樹脂部材、７ｂ…歯形。
【図１】
2019132300.tif 000003
【図２】
2019132300.tif 000004
【図３】
2019132300.tif 000005
【図４】
2019132300.tif 000006
【図５】
2019132300.tif 000007